(57)【要約】【課題】本発明の課題は、従来技術の欠点を解消し、空気を濾過する条件下で、花粉やダニを特異的に捕集すると共に、捕集した花粉及びダニアレルゲンの活性を効率良く失わせることができるアレルゲン捕集用エアフィルター濾材を提供する【解決手段】上記の課題は、不織布基材を構成する繊維全体の表面が水系ポリウレタン樹脂によって被覆されていて、水系ポリウレタン樹脂の表面が、ユズ種子オイルによって、均一に分布されない状態で被覆されていることを特徴とするアレルゲン捕集用エアフィルター濾材により、解決された。【選択図】なし【特許請求の範囲】
【請求項１】
不織布基材を構成する繊維全体の表面が水系ポリウレタン樹脂によって被覆されていて、水系ポリウレタン樹脂の表面が、ユズ種子オイルによって、均一に分布されない状態で被覆されていることを特徴とするアレルゲン捕集用エアフィルター濾材。
【請求項２】
請求項１に記載のアレルゲン捕集用エアフィルター濾材を搭載した空気調和機。
【発明の詳細な説明】
【技術分野】
【０００１】
本発明はアレルゲン捕集用エアフィルター濾材に関するものである。
【背景技術】
【０００２】
近年、生活環境の変化に伴い、かゆみ、鼻水、涙、くしゃみ、咳（喘息）といったアレルギー症状を訴える人が増加し、大きな社会問題となっている。アレルギーを誘発する物質として、杉、檜やセイタカアワダチソウの花粉、ダニの糞や死骸、犬や猫の体毛といったタンパク質アレルゲンが注目され、これらを如何に除去するかが課題とされている。特に、花粉やダニは、不織布基材やネットといったフィルター基材だけでは物理的に捕集することが難しく、花粉やダニを効率良く捕集するためには、フィルター基材に捕集性能が向上するような加工を行うことが不可欠である。
【０００３】
例えば、塵埃捕集性を高めるために、−６０〜２０℃のガラス転移点を有するポリウレタン樹脂を基材に付与したことを特徴とする集塵捕集材が開示されている（例えば、特許文献１参照）。この集塵捕集材では、基材表面への塵埃付着性を高めることはできるが、エアフィルターのように空気を濾過する条件下では、塵埃捕集性能を高めることはできないという問題点があった。また、捕集効率を高めたフィルターとして、ポリマーを主体とする粘着剤が付着した濾材からなるフィルターが知られている（例えば、特許文献２参照）。しかし、このフィルターは製造時や保管時に、重なり合った濾材同士が接着し、ハンドリングが悪いという問題点があった。
【０００４】
また、花粉やダニなどの生物由来のアレルゲンはタンパク質を主成分としているため、アレルゲンタンパク質を変性させることでアレルゲンとしての活性を失わせることができると考えられる。一旦、捕集したアレルゲンそのものを、フィルターにて低減化、不活性化する技術として、茶のカテキンを担持（含有）させたフィルター（例えば特許文献３参照）や酵素を担持させたフィルター（例えば特許文献４参照）等がエアフィルターとして開示されているが、未だ十分とは言えない。
【先行技術文献】
【特許文献】
【０００５】
【特許文献１】特開２００３−８００１６号公報
【特許文献２】特開平７−２６５６２２号公報
【特許文献３】特開２０００−５５３１号公報
【特許文献４】特開２００３−２１０９１９号公報
【発明の概要】
【発明が解決しようとする課題】
【０００６】
本発明の課題は、従来技術の欠点を解消し、空気を濾過する条件下で、花粉やダニを特異的に捕集すると共に、捕集した花粉及びダニアレルゲンの活性を効率良く失わせることができるアレルゲン捕集用エアフィルター濾材を提供することである。
【課題を解決するための手段】
【０００７】
上記の課題は、下記アレルゲン捕集用エアフィルター濾材により、解決された。
（１）不織布基材を構成する繊維全体の表面が水系ポリウレタン樹脂によって被覆されていて、水系ポリウレタン樹脂の表面が、ユズ種子オイルによって、均一に分布されない状態で被覆されていることを特徴とするアレルゲン捕集用エアフィルター濾材。
（２）上記（１）に記載のアレルゲン捕集用エアフィルター濾材を搭載した空気調和機。
【発明の効果】
【０００８】
本発明により、花粉やダニの捕集性能が飛躍的に向上すると共に、捕集した花粉及びダニアレルゲンの活性を効率良く失わせることができるアレルゲン捕集用エアフィルター濾材の提供が可能となる。
【発明を実施するための形態】
【０００９】
以下、本発明のアレルゲン捕集用エアフィルター濾材について詳細に説明する。
【００１０】
本発明における「不織布基材を構成する繊維全体の表面が水系ポリウレタン樹脂によって被覆されている」とは、不織基材を構成する繊維の表面が水系ポリウレタン樹脂でムラなく被覆されている状態である。「不織布基材を構成する繊維全体の表面が水系ポリウレタン樹脂でムラなく被覆されている」状態の判定方法は、光学顕微鏡、走査型電子顕微鏡（ＳＥＭ）−エネルギー分散型Ｘ線分光法（ＥＤＸ）や顕微赤外（ＩＲ）分光法等によって判定することができ、本発明品の判別方法は特定の手法に限定されない。光学顕微鏡を用いた目視判定は、添着液に着色顔料を加えて製造した発明品の繊維表面の状態から視認することができる。ＳＥＭ−ＥＤＸでの判定は、添着液に金属粉体を添加して製造した発明品の繊維表面の状態をマッピングすることにより視認することができる。顕微ＩＲ分光法での判定は、アレルゲン捕集用エアフィルター濾材の繊維表面上のイソシアネート基をマッピングすることにより視認することができる。顕微ＩＲでの判定は、不織布基材がポリウレタン系繊維以外の繊維で構成されている場合に適用することができる。
【００１１】
本発明における「不織布基材を構成する繊維全体の表面が水系ポリウレタン樹脂で被覆されている」状態を達成するには、水系ポリウレタン樹脂による被覆率が６０％以上であることが好ましく、８０％以上であることがより好ましく、９０％以上であることがさらに好ましい。被覆率が６０％未満だと、花粉やダニの捕集性能に劣り、好ましくない。
【００１２】
ポリウレタン樹脂はポリイソシアネート化合物とポリオール化合物をウレタン結合で共重合されてなる樹脂である。
【００１３】
ポリイソシアネート化合物としては、例えば、トリレンジイソシアネート、キシリレンジイソシアネート、ジフェニルメタンジイソシアネート、ナフチレンジイソシアネート、１，３−ビス（イソシアナトメチル）シクロヘキサン、テトラメチルキシリレンジイソシアネート、ヘキサメチレンジイソシアネート、イソホロンジイソシアネート、ジシクロヘキシルメタンジイソシアネート、ノルボルナンジイソシアネート等のポリイソシアネート化合物が挙げられる。これらポリイソシアネート化合物のうち、特に好ましいのは、キシリレンジイソシアネート、１，３−ビス（イソシアナトメチル）シクロヘキサン、ヘキサメチレンジイソシアネート、イソホロンジイソシアネート、ジシクロヘキシルメタンジイソシアネート、ノルボルナンジイソシアネートが挙げられる。これらポリイソシアネート化合物は、１種を単独で使用することもでき、また２種以上を組み合わせて使用することもできる。
【００１４】
ポリオール化合物としては、例えば、ポリエステルポリオール、ポリエーテルポリオール、ポリカーボネートポリオール、アクリルポリオール等が挙げられる。ポリエステルポリオールとしては、ポリエチレンアジペート、ポリエチレンプロピレンアジペート、ポリブチレンアジペート、ポリエチレンブチレンアジペート、ポリヘキサメチレンアジペート、ポリジエチレンアジペート、ポリエチレンテレフタレート、ポリエチレンイソフタレート、ポリヘキサメチレンイソフタレート、ポリエチレンサクシネート、ポリブチレンサクシネート、ポリエチレンセバケート、ポリブチレンセバケート、ポリ−ε−カプロラクタムジオール、ポリ（３−メチル−１，５−ペンチレンアジペート）等が挙げられ、ポリエーテルポリオールとしては、ポリオキシテトラメチレングリコール、ポリオキシプロピレングリコール、ポリオキシエチレングリコール、ポリオキシエチレン・オキシプロピレングリコール等が挙げられ、ポリカーボネートポリオールとしては、ポリテトラメチレンカーボネートジオール、ポリヘキサメチレンカーボネートジオール、ポリ−１，４−シクロヘキサンジメチレンカーボネートジオール等が挙げられる。アクリルポリオールとしては、エチレン性不飽和基１個と水酸基とを有する単量体から得られる単独重合体及びこれら単量体と他の単量体との共重合体である。これらポリオール化合物は、１種を単独で使用することもでき、また２種以上を組み合わせて使用することもできる。
【００１５】
水系ポリウレタン樹脂における「水系」とは、ポリウレタン樹脂の分散媒体の主成分が水であることを言う。
【００１６】
本発明における水系ポリウレタン樹脂には、本発明の効果を損なわない範囲において、水に加えてその他のバインダー成分として、例えば酢酸ビニル系、エチレン酢酸ビニル系、アクリル系、アクリルスチレン系等のエマルジョン；スチレン・ブタジエン系、アクリロニトリル・ブタジエン系、アクリル・ブタジエン系等のラテックス；ポリエチレン系、ポリオレフィン系等のアイオノマー；ポリエステル、ポリウレタン、ポリエチレン、ポリアミド、エポキシ樹脂等の各種水系分散体、水分散液を併用してもよい。
【００１７】
水系ポリウレタン樹脂の乾燥質量（Ａ）とその他のバインダー樹脂の乾燥質量（Ｃ）の比率（Ｃ／Ａ）は、Ｃ／Ａ≦３の範囲内が好ましい。Ｃ／Ａ＞３では、十分な花粉やダニ捕集性能が得られない場合がある。
【００１８】
次に、本発明におけるユズ種子オイルについて説明する。ユズ（Ｃｉｔｒｕｓ  ｊｕｎｏｓ）はミカン科ミカン属に属する植物であり、柑橘類の中では耐寒性に優れ、比較的寒さに強いため、日本各地で栽培されている。その果実は、ビタミンＣ、クエン酸、酒石酸などを含み、酸味が強くそのままでは食材に向かないが、独特で良好な香りにより、主に調味料として香味や酸味を加えるために用いられる。具体的には、果汁は焼き魚などへの香味付けのために用いられ、また、果皮は細切りして汁物、菓子などに加えられる。その他、果皮を砂糖漬けやジャムにすることもある。
【００１９】
ユズは種子の多いものが多い。上述したように、ユズの果汁や果皮は利用されているが、種子の有効利用手段はされてきておらず、種子は廃棄されていた。本発明では、この種子から抽出したユズ種子オイルを利用する。
【００２０】
ユズ種子オイルとは、ユズの種子に含まれる疎水性成分を指す。ユズ種子オイルの成分としては、グリセライド、脂肪酸エステル、炭化水素類などが含まれていると推測されるが、ユズ種子オイルに含まれている複数の有効成分が複合的に作用して、アレルゲンの不活性化に寄与していると考えられる。
【００２１】
本発明におけるユズ種子オイルとしては、ユズ種子の圧搾オイルが好ましい。ユズ種子オイルは、ユズ種子から有機溶媒により抽出することも考えられるが、疎水性の高い有機溶媒は有害性が高く、残留の懸念がある。また、エタノールなど有害性の比較的低い有機溶媒を用いることも考えられるが、親水性の高い有機溶媒では疎水性のオイル成分を十分に抽出できないと考えられる。
【００２２】
原料であるユズ種子は、洗浄後、水分の混入をできる限り抑えるために乾燥することが好ましい。但し、有効成分の分解などを避けるため、加熱温度は必要以上に上げるべきではない。よって、常温で風乾するか、６０℃以下で乾燥すべきである。また、ユズ種子の水分含量は、１０質量％以下にすることが好ましい。
【００２３】
ユズ種子からオイルを圧搾する方法としては、特に制限はされないが、上記のように温度を過剰に上げるべきではないため、スクリュープレスやフィルタープレスなどを用いたコールドプレス法、遠心分離機、デカンテーションなどを用いることが好ましい。なお、本発明においては、ユズ種子を粉砕する際に与えられる圧力により染み出るオイルも圧搾オイルに含まれるものとする。
【００２４】
スクリュープレスは、一組以上の雄螺子と雌螺子をフレーム内で回転させることにより加圧力を発生させる形式のプレス機械である。スクリュープレスを用いれば、乾燥されたユズ種子を特別に処理することなく直接圧搾できる利点がある。スクリュープレス機は様々なものが販売されていることから、ユズ種子の大きさや実施規模に応じたものを選択して用いることができる。
【００２５】
フィルタープレスとは、ポンプで濾板と濾布を重ねたものの中に原液を圧入して強制的に濾過を行う装置である。ユズ種子を粉砕してからオイル分を圧搾する必要がある。粉砕手段は特に制限されないが、例えば、ボールミル、ハンマーミル、ローラーミル、ロッドミル、サンプルミル、スタンプミル、エヒスインテグレーター、冷却装置付きブレンダーなどを用いることができる。また、ユズ種子を粉砕することにより固形分からオイル分を圧搾した場合、当該オイル分は遠心分離機やデカンテーションなどにより分離することができる。
【００２６】
本発明におけるユズ種子オイルは、ユズ種子圧搾オイルをさらに蒸留やクロマトグラフィなどで精製・分離処理したものであってもよい。蒸留の圧力や温度は、例えば、５Ｐａ以上、０．１ＭＰａ以下の減圧下、１０℃以上、２００℃以下の範囲で適宜決定すればよい。
【００２７】
ユズ種子圧搾オイルには様々な有効成分が含まれており、それぞれが単独で、あるいは他の成分と協同的に、アレルゲン不活性化性能を発揮している可能性がある。よって、ユズ種子圧搾オイルからさらに精製・分離処理したものを用いることによって、より優れたアレルゲン不活性化性能が発揮される可能性がある。
【００２８】
本発明におけるユズ種子オイルは、非常に優れたアレルゲン不活性化性能を示す一方で、食用にも利用されているユズの成分を有効成分としているために、安全性が非常に高い成分である。
【００２９】
次に、本発明に用いる不織布基材について説明する。不織布基材としては、ポリアミド系繊維、ポリエステル系繊維、ポリアルキレンパラオキシベンゾエート系繊維、ポリウレタン系繊維、ポリビニルアルコール系繊維、ポリ塩化ビニリデン系繊維、ポリ塩化ビニル系繊維、ポリアクリロニトリル系繊維、ポリオレフィン系繊維、フェノール系繊維等の合成繊維、ガラス繊維、金属繊維、アルミナ繊維、炭素繊維、活性炭素繊維等の無機繊維、木材パルプ、竹パルプ、麻パルプ、ケナフパルプ、藁パルプ、バガスパルプ、コットンリンターパルプ、木綿、羊毛、絹等の天然繊維、古紙再生パルプ、レーヨン等の再生セルロース繊維やコラーゲン等のタンパク質、アルギン酸、キチン、キトサン、澱粉等の多糖類等を原料とした再生繊維等、あるいはこれらの繊維に親水性や難燃性等の機能を付与した繊維等を単独又は組み合わせて使用した不織布基材を挙げることができる。
【００３０】
本発明に用いられる不織布基材の製造方法については特に制限はなく、目的・用途に応じて、乾式法、湿式抄造法、メルトブローン法、スパンボンド法、フラッシュ紡糸法、エアレイド法、静電紡糸法等で得られたウェブを水流交絡法、ニードルパンチ法、ステッチボンド法等の物理的方法、サーマルボンド法等の熱による接着方法、レジンボンド等の接着剤による接着方法で強度を発現させる方法を適宜組み合わせて製造することができる。
【００３１】
本発明に用いられる不織布基材の目付けは、２５ｇ／ｍ２〜２５０ｇ／ｍ２であることが好ましく、４０ｇ／ｍ２〜２００ｇ／ｍ２であることがより好ましく、６０ｇ／ｍ２〜２００ｇ／ｍ２以下であることがさらに好ましい。目付けが２５ｇ／ｍ２未満であると、不織布基材の目が粗くなり、アレルゲン捕集用エアフィルター濾材として実用化しうる花粉やダニの捕集性能を得られない場合がある。一方、目付けが２５０ｇ／ｍ２を超えると、通気性が悪くなる場合がある。
【００３２】
不織布基材への水系ポリウレタン樹脂の添着方法は、特に制限はなく、２ロールタイプのコンベンショナルサイズプレス（ホリゾンタル型、インクラインド型）、タブサイズプレス、ゲートロールサイズプレス、フィルムトランファー方式のサイズプレス等や、ロールコーター、エアドクターコーター、ロッド（バー）コーター、ブレードコーター、スプレーコーター、グラビアコーター、マイクログラビアコーター、コンマコーター、ダイコーター、カーテンコーターを用いた方法等が挙げられる。特にサイズプレス、スプレーコーターは水系ポリウレタン樹脂がアレルゲン捕集用エアフィルター濾材の厚み方向に均一に分布して、繊維全体の表面に添着するため望ましい。
【００３３】
本発明において、水系ポリウレタン樹脂とブロッキング防止剤とを併用すると、アレルゲン捕集用エアフィルター濾材同士の接着を防ぐために効果的である。ブロッキング防止剤としては、例えばポリエチレン系ワックス、ステアリン酸亜鉛、ポリエチレン系ワックス乳化物、酸化ポリエチレン系ワックス、パラフィンワックス等から選ばれたワックス類、シリコーン系樹脂や高級脂肪酸カルシウム塩等の金属石鹸類等の中から、ブロッキング防止効果を考慮して適宜選択可能である。ブロッキング防止剤の添加量には特に限定しないが、過剰に添加すると後工程で滑り易くなり加工適性を損なう恐れがある。
【００３４】
水系ポリウレタン樹脂と感熱ゲル化剤とを併用すると、水系ポリウレタン樹脂が不織布基材中で偏って凝固するマイグレーションが発生せず、アレルゲン捕集用エアフィルター濾材の厚み方向に該ポリウレタン樹脂を均一に分布させるために効果的である。さらには、不織布基材の繊維全体に水系ポリウレタン樹脂を均一に凝固できるため、得られるアレルゲン捕集用エアフィルター濾材の花粉やダニの捕集性能が優れたものになる。
【００３５】
感熱ゲル化剤としては、例えば、無機塩類、ポリエチレングリコール型ノニオン性界面活性剤、ポリビニルメチルエーテル、ポリプロピレングリコール、シリコーンポリエーテル共重合体、ポリシロキサン等を挙げることができ、これらは単独で使用してもよく、２種以上を併用してもよい。これらのうちでも感熱ゲル化剤としては、マイグレーションが発生しにくい点から、無機塩類とポリエチレングリコール型ノニオン性界面活性剤との組み合わせが好ましい。上記のポリエチレングリコール型ノニオン性界面活性剤としては、例えば、高級アルコールのエチレンオキサイド付加物、アルキルフェノールのエチレンオキサイド付加物、脂肪酸のエチレンオキサイド付加物、多価アルコール脂肪酸エステルのエチレンオキサイド付加物、高級アルキルアミンのエチレンオキサイド付加物、ポリプロピレングリコールのエチレンオキサイド付加物等を挙げることができる。また無機塩類としては、ノニオン性界面活性剤の曇点を低下させるような一価又は二価の金属塩が用いられ、例えば、炭酸ナトリウム、硫酸ナトリウム、塩化カルシウム、水酸化ナトリウム、硫酸カルシウム、酸化亜鉛、塩化亜鉛、塩化マグネシウム、塩化カリウム、炭酸カリウム、硝酸ナトリウム、硝酸鉛等を挙げることができ、中でも塩化カルシウムが好ましい。
【００３６】
本発明における「水系ポリウレタン樹脂の表面に、ユズ種子オイルが均一に分布されない状態で被覆されている」とは、水系ポリウレタン樹脂の表面をムラある状態でユズ種子オイルが被覆されている状態である。また、不織布基材を構成する繊維全体の表面に水系ポリウレタン樹脂が被覆されている状態を作り出す必要があるので、最初に、不織布基材に水系ポリウレタン樹脂を添着させた後に、該不織布基材にユズ種子オイルを水系ポリウレタン樹脂の表面に不均一に添着させる必要がある。先にユズ種子オイルを添着させた後に、水系ポリウレタン樹脂を添着させた場合には、繊維表面を水系ポリウレタンとユズ種子オイルのどちらも被覆していない状態が生じるため、花粉やダニの捕集性能が劣り、好ましくない。
【００３７】
本発明における「水系ポリウレタン樹脂の表面が、ユズ種子オイルによって、均一に分布されない状態で被覆されている」状態の判定方法は、光学顕微鏡、走査型電子顕微鏡（ＳＥＭ）−エネルギー分散型Ｘ線分光法（ＥＤＸ）や顕微赤外（ＩＲ）分光法等によって判定することができ、本発明品の判別方法は特定の手法に限定されない。光学顕微鏡を用いた目視判定は、ユズ種子オイルを含む添着液に着色顔料を加えて製造した発明品の繊維表面の状態から視認することができる。ＳＥＭ−ＥＤＸでの判定は、添着液に金属粉体を添加して製造した発明品の繊維表面の状態をマッピングすることにより視認することができる。顕微ＩＲ分光法での判定は、アレルゲン捕集用エアフィルター濾材の繊維表面上のイソシアネート基をマッピングすることにより視認することができる。顕微ＩＲでの判定は、不織布基材がポリウレタン系繊維以外の繊維で構成されている場合に適用することができる。
【００３８】
本発明における「水系ポリウレタン樹脂の表面が、ユズ種子オイルによって、均一に分布されない状態で被覆されている」状態を達成するには、水系ポリウレタン樹脂で被覆された繊維表面に対するユズ種子オイルによる被覆率が、２０〜７０％であることが好ましく、３０〜５５％であることがより好ましく、３５〜５０％であることがさらに好ましい。被覆率が２０％未満だと、捕集した花粉やダニアレルゲンの活性を失わせる能力に劣り、一方、被覆率が７０％を超えると、花粉やダニの捕集性能に劣り、好ましくない。
【００３９】
不織布基材に添着させた水系ポリウレタン樹脂の上にユズ種子オイルを添着させる方法は、不均一に添着できさえすれば、特に制限はない。溶液あるいは分散液として、水系ポリウレタン樹脂が添着させた不織布基材に塗工、含浸又はスプレーなどの方法によって付与し、溶媒や分散媒を乾燥等の方法で除去すればよい。溶液あるいは分散液の溶媒としては、ユズ種子オイル抽出に用いる各種溶媒などが挙げられる。不均一に添着させる点から、含漬ではなく、スプレー方法による付与が好ましい。ユズ種子オイルは疎水性であるため、添着液の溶媒に水を使用する場合には、ユズ種子オイルの溶解性を上げるために、少量のエタノール、メタノール、プロパノール、アセトン、ベンゼンなどの有機溶剤でユズ種子オイルを溶解させた後に、水に分散させて使用すればよい。
【００４０】
ユズ種子オイル自体の不織布基材への固着は強固であるが、より定着を強固にする場合、他成分との併用や着色等により製品の外観を向上させる場合などには、ユズ種子オイルによる効果を阻害しない範囲において、少量のバインダー（接着剤）を用いることは好ましい方法の一つである。水性バインダーについて具体例を挙げる。水溶性のものとしては、例えば、ポリビニルアルコールやデンプンなどが挙げられる。また、水分散性のものとしては、例えば、ポリ（メタ）アクリル酸エステル類、ポリ酢酸ビニル、ポリ塩化ビニル、スチレンブタジエンラテックスなどが挙げられる。また、必要に応じて、ユズ種子オイルの不織布基材への担持をより安定にし、アレルゲン低減化等の効果をより長時間一定して持続させるため、多孔質の粉末（例えば、活性炭やゼオライトの粉末など）を不織布基材中に含有させてもよい。
【００４１】
本発明のアレルゲン捕集用エアフィルター濾材は、空気調和機で使用することによって、効率良く花粉やダニを捕集することができる。空気調和機としては、例えば、エアコン、空気清浄器、加湿機、除湿機、加湿機能付き空気清浄器、除湿及び加湿機能付き空気清浄器、エアワッシャー、扇風機、換気扇、ヒーター等が挙げられるが、本発明品を使用する空気調和機の種類はこれらに限定されない。
【実施例】
【００４２】
以下に実施例を挙げて本発明をさらに具体的に説明するが、本発明は、実施例に限定されるものでない。なお、実施例中の「％」及び「部」は特に断りのない限り、それぞれ「質量％」及び「質量部」を示す。実施例及び比較例に記載したフィルター性能評価方法を以下に示す。
【００４３】
（１）花粉除去性能の評価
花粉除去性能は、風速可変型風洞に、実施例及び比較例で得たエアフィルター濾材をセットし、花粉疑似物質である石松子を散布することで評価を行った。石松子の粒子径と、代表的な花粉であるスギ花粉の粒径は約２０〜３０μｍでほぼ同じことから、石松子の除去率を花粉除去率とした。花粉除去性能測定時の濾材寸法は２８０ｍｍ×２８０ｍｍ、風速は０．５ｍ／秒、石松子の散布量は２ｇで散布速度は０．５ｇ／分であった。空気調和機、生活用品として使用する場合、少なくとも５０％の花粉を除去することが要求される。そこで、５０％以上の花粉除去率のものは「○」、５０％未満のものは「×」と評価した。
【００４４】
（２）ダニ除去性能の評価
ダニ除去性能は、風速可変型風洞に、実施例及び比較例で得たエアフィルター濾材をセットし、コナヒョウダニの凍結虫体（（株）ビオスタ製）を常温で三昼夜放置して解凍、乾燥したダニサンプルを散布することで評価を行った。ダニ除去性能測定時の濾材寸法は２８０ｍｍ×２８０ｍｍ、風速は０．５ｍ／秒、コナヒョウダニの散布量は２ｇで散布速度は０．５ｇ／分であった。空気調和機、生活用品として使用する場合、少なくとも５０％のダニを除去することが要求される。そこで、５０％以上のダニ除去率のものは「○」、５０％未満のものは「×」と評価した。
【００４５】
（３）アレルゲン不活性性能の評価
１．試薬の調製
１−１．アレルゲン溶液の調製
精製ダニアレルゲンｒＤｅｒｆ２（生化学工業社製）をＰＢＳ（−）に溶解し、試験用
アレルゲン溶液として５００ｎｇ／ｍｌとなるように調製した。
【００４６】
１−２．抗体溶液の調製
抗ｒＤｅｒｆ２モノクローナル抗体１５Ｅ１１（生化学工業社製）を２μｇ／ｍｌの濃
度となるようにＰＢＳ（−）で希釈した。
【００４７】
１−３．標識抗体溶液の調製
西洋ワサビペルオキシダーゼ標識抗ｒＤｅｒｆ２モノクローナル抗体１３Ａ４ＰＯ（生
化学工業社製）をＰＢＳ−Ｔで５０００倍希釈した。ＰＢＳ−Ｔについては、０．５ｇの
Ｔｗｅｅｎ（登録商標）２０を１０００ｍｌのＰＢＳ（−）に溶解して使用した。
【００４８】
１−４．１％−ＢＳＡ−ＰＢＳ（−）の調製
０．２ｇのＢＳＡを２０ｍｌのＰＢＳ（−）に溶解して使用した。
【００４９】
１−５．０．３ｍｇ／ｍｌ−ＡＢＴＳ（基質溶液）の調製
３ｍｇのＡＢＴＳを１０ｍｌの０．３Ｍ−Ｃｉｔｒａｔｅ  ｂｕｆｆｅｒ（ｐＨ４．０）で溶解し、これに１０μｌの３０％過酸化水素を添加して使用した。
【００５０】
２．試験方法
本試験方法はエアフィルター濾材上で捕捉したアレルゲンが、不活性化されることの確認試験である。
【００５１】
２−１．概要
実施例及び比較例で得たエアフィルター濾材をそれぞれ２ｍｍ×４ｍｍの大きさに裁断し検体として個々に試験した。検体を４８ウェルプレートの底に置き、１ウェル当たり３００μｌのアレルゲン溶液（５００ｎｇ／ｍｌ）を添加し、室温で２時間静置した。静置後、５０μｌを採取し、その中に存在するアレルゲン濃度をサンドイッチＥＬＩＳＡ法により定量した。サンドイッチＥＬＩＳＡ法の詳細は以下の通りである。
【００５２】
２−２．サンドイッチＥＬＩＳＡ法
（１）コーティング溶液（抗体溶液、２μｇ／ｍｌ）５０μｌをＥＬＩＳＡプレートの各ウェルに添加し、４℃で一晩静置した。
（２）コーティング溶液を除去し、３００μｌのＰＢＳ（−）で３回洗浄後、２００μｌの１％−ＢＳＡ−ＰＢＳ（−）を添加し、室温で１時間静置した。
（３）ＥＬＩＳＡプレートを３００μｌのＰＢＳ−Ｔで３回洗浄後、検体と２時間接触させたアレルゲン溶液５０μｌを採取して添加し、室温で２時間静置した。
（４）ＥＬＩＳＡプレートを３００μｌのＰＢＳ−Ｔで３回洗浄後、標識抗体溶液を５０μｌ添加して、室温で２時間静置した。
（５）ＥＬＩＳＡプレートを３００μｌのＰＢＳ−Ｔで３回洗浄後、１００μｌの０．３ｍｇ／ｍｌ−ＡＢＴＳを添加して室温で発色させ、２０〜３０分反応後にミキシングさせ、マイクロプレートリーダーにより４０５ｎｍの吸光度を測定した。
（６）吸光度より検体接触させたアレルゲン溶液中の精製ダニアレルゲンｒＤｅｒｆ２濃度（Ａｎｇ／ｍｌ）を算出し、当該算出値と初期のアレルゲン溶液中の精製ダニアレルゲンｒＤｅｒ２濃度（５００ｎｇ／ｍｌ）とを比較することにより、アレルゲン除去率（％；１００×（５００−Ａ）／５００）を求めた。アレルゲン除去率が８０％以上のものを「○」、３０〜８０％のものを「△」、３０％未満のものを「×」と評価した。
【００５３】
［水系ポリウレタン樹脂の調製］
ノニオン性水系ポリウレタン樹脂（日華化学製、エバファノール（登録商標）ＡＰ−１２）とノニオン性水系ポリウレタン樹脂（日華化学製、エバファノール（登録商標）Ｎ−３３）を乾燥質量比８：２．６の割合でブレンドし、水系ポリウレタン樹脂を得た。
【００５４】
［添着液Ａの調製]
水系ポリウレタン樹脂と黄色着色顔料（トーヨーケム製、ＥＭＦ（商標登録）  ＹＥＬＬＯＷ  Ｈ２ＲＮ）を乾燥質量比１０：７の割合でブレンドした。液中の固形分濃度が５０質量％になるように水で希釈し、添着液Ａを調整した。
【００５５】
［ユズ種子オイルの調製］
先ず、十分に熟したユズ果実の表面を水で洗浄した後、下部に切れ込みを入れ、キャタピラ式果実搾汁機を用いて圧搾することにより、種子を含む果汁を得た。次いで、１００メッシュの振動篩を用い、種子を果汁から分離した。得られた種子を５０℃以下の温度で水分含量が１０％以下になるまで乾燥した。該乾燥ユズ種子をスクリュープレスで搾油し、次いで、減圧蒸留し、ユズ種子オイルを得た。
【００５６】
［添着液Ｂの調製]
ユズ種子オイルを少量のエタノールに溶解させた後、黒色着色顔料（トーヨーケム製、ＥＭＦ（商標登録）  ＢＬＡＣＫ  ＨＫ））を乾燥質量比１：５の割合でブレンドした。液中の固形分濃度が２５質量％になるように水で希釈し、添着液Ｂを調整した。
【００５７】
［不織布の調製］
ポリエチレンテレフタレート（ＰＥＴ）繊維（ユニチカ製、メルティ（商標登録）４０８０、繊度２．２デシテックス、繊維長４５ｍｍ）とポリエチレンテレフタレート（ＰＥＴ）繊維（ユニチカ製、メルティ（商標登録）４０８０、繊度３．３デシテックス、繊維長５１ｍｍ）とポリエチレンテレフタレート（ＰＥＴ）繊維（ユニチカ製、メルティ（商標登録）４０８０、繊度４．４デシテックス、繊維長５１ｍｍ）を２０：６０：２０の比率でブレンド後に開繊してウェブを形成し、サーマルボンド法で繊維を結着した目付け５０ｇ／ｍ２のＰＥＴ不織布を得た。
【００５８】
（実施例１）
スプレー塗布装置を用いて、目付け５０ｇ／ｍ２のＰＥＴ不織布に添着液Ａを水系ポリウレタン樹脂の乾燥質量で８ｇ／ｍ２を添着した。塗布方法であるが、該水系ポリウレタン樹脂の乾燥質量で表面と裏面それぞれの方向から４ｇ／ｍ２ずつをスプレー塗布した。不織布基材を構成する繊維全体の表面が該水系ポリウレタン樹脂で被覆されるようにスプレー条件を調整し、添着加工を行った。水系ポリウレタン樹脂を添着したＰＥＴ不織布は、内部温度１２０℃の熱風乾燥機中で１０分間乾燥させた。次いで、添着液Ｂをユズ種子オイル質量で４ｇ／ｍ２を添着した。塗布方法であるが、該ユズ種子オイル質量で表面と裏面それぞれの方向から２ｇ／ｍ２ずつをスプレー塗布した。ユズ種子オイルが均一に分布しないようにスプレー条件を調整し、添着加工を行った。ユズ種子オイルを添着したＰＥＴ不織布は、内部温度１２０℃の熱風乾燥機中で１０分間乾燥させ、実施例１のエアフィルター濾材を得た。
【００５９】
実施例及び比較例に記載した被覆率の評価方法を以下に示す。
（１）水系ポリウレタン（ＰＵ）樹脂被覆率の評価（二値化画像解析）
水系ポリウレタン樹脂の繊維表面被覆率を判定するために、二値化画像解析を行った。デジタル画像スキャナー（キャノン製、製品名：ＣａｎｏＳｃａｎ（登録商標）  ＬｉＤＥ  ７００Ｆ）でエアフィルター濾材の表面層におけるモノクロ二値化画像データを得た。スキャニング条件は、モノクロで３００ｄｐｉであった。二値化画像データを画像解析プログラムで解析し、黄色部分の面積率を算出し、これを被覆率とした。黄色部分の面積が８０％以上のものは「○」、６０％以上、８０％未満のものを「△」、６０％未満のものを「×」とした。
【００６０】
（２）ユズ種子オイル被覆率の評価（多値化画像解析）
ユズ種子オイルの被覆率を判定するために、多値化画像解析を行った。デジタル画像スキャナー（キャノン製、製品名：ＣａｎｏＳｃａｎ（登録商標）ＬｉＤＥ  ７００Ｆ）で濾材の表面層におけるカラー多値化画像データを得た。スキャニング条件は、カラーで９６００ｄｐｉであった。多値化画像データを画像解析プログラムで解析し、水系ポリウレタン樹脂で被覆された繊維表面に対する黒色部分の面積率を算出し、これを被覆率とした。黒色部分の面積が３０％以上、５５％未満のものは「○」、２０％以上、３０％未満もしくは５５％以上、７０％未満のものは「△」、２０％未満もしくは７０％以上のものは「×」とした。
【００６１】
実施例１の水系ポリウレタン樹脂被覆率は９６％「○」であり、ユズ種子オイルの被覆率は４７％「○」であった。
【００６２】
（実施例２）
水系ポリウレタン樹脂のスプレー条件を調整し、添着加工を行った以外は、実施例１と同様の方法で、実施例２のエアフィルター濾材を得た。実施例１の水系ポリウレタン樹脂被覆率は６９％「△」、ユズ種子オイルの被覆率は４７％「○」であった。
【００６３】
（実施例３）
ユズ種子オイルのスプレー条件を調整し、添着加工を行った以外は、実施例１と同様の方法で、実施例３のエアフィルター濾材を得た。実施例３の水系ポリウレタン樹脂被覆率は９６％「○」、ユズ種子オイルの被覆率は２５％「△」であった。
【００６４】
（実施例４）
ユズ種子オイルのスプレー条件を調整し、添着加工を行った以外は、実施例１と同様の方法で、実施例４のエアフィルター濾材を得た。実施例４の水系ポリウレタン樹脂被覆率は９６％「○」、ユズ種子オイルの被覆率は６４％「△」であった。
【００６５】
（比較例１）
水系ポリウレタン樹脂、ユズ種子オイルの添着加工をそれぞれ行わなかった以外は、実施例１と同様の方法で、比較例１のエアフィルター濾材を得た。比較例１の水系ポリウレタン樹脂被覆率は０％「×」、ユズ種子オイルの被覆率は０％「×」であった。
【００６６】
（比較例２）
水系ポリウレタン樹脂の添着加工を行わなかった以外は、実施例１と同様の方法で、比較例２のエアフィルター濾材を得た。比較例２の水系ポリウレタン樹脂被覆率は０％「×」、ユズ種子オイルの被覆率は４７％「○」であった。
【００６７】
（比較例３）
ユズ種子オイルの添着加工を行わなかった以外は、実施例１と同様の方法で、比較例３のエアフィルター濾材を得た。比較例３の水系ポリウレタン樹脂被覆率は９６％「○」、ユズ種子オイルの被覆率は０％「×」であった。
【００６８】
（比較例４）
水系ポリウレタン樹脂のスプレー条件を調整し、添着加工を行った以外は、実施例１と同様の方法で、比較例４のエアフィルター濾材を得た。比較例４の水系ポリウレタン樹脂被覆率は５４％「×」、ユズ種子オイルの被覆率は４７％「○」であった。
【００６９】
（比較例５）
ユズ種子オイルのスプレー条件を調整し、添着加工を行った以外は、実施例１と同様の方法で、比較例５のエアフィルター濾材を得た。比較例５の水系ポリウレタン樹脂被覆率は９６％「○」、ユズ種子オイルの被覆率は１８％「×」であった。
【００７０】
（比較例６）
ユズ種子オイルのスプレー条件を調整し、添着加工を行った以外は、実施例１と同様の方法で、比較例６のエアフィルター濾材を得た。比較例６の水系ポリウレタン樹脂被覆率は９６％「○」、ユズ種子オイルの被覆率は７６％「×」であった。
【００７１】
実施例１〜４、比較例１〜６で得られた評価結果を表１に示す。
【００７２】
【表１】
2015062859.tif 000002
【００７３】
表１より、実施例１〜４に示す通り、本発明のアレルゲン捕集用エアフィルター濾材は、花粉及びダニの捕集性能に優れると共に、アレルゲン不活性化性能に優れていることが判る。また、実施例１、実施例２と比較例２、比較例４との比較から、不織布基材を構成する繊維全体の表面が水系ポリウレタン樹脂によって被覆されている場合、花粉及びダニの捕集性能に優れていることが判る。また、実施例１、実施例３、実施例４と比較例３、比較例５、比較例６との比較から判るように、ユズ種子オイルによって、水系ポリウレタン樹脂の表面が均一に分布されない状態で被覆されていない本発明のアレルゲン捕集用エアフィルター濾材は、花粉及びダニの捕集性能に優れると共に、アレルゲン不活性化性能に優れていることが判る。
【産業上の利用可能性】
【００７４】
本発明のアレルゲン捕集用エアフィルター濾材は、エアコン、空気清浄器、加湿機、除湿機、加湿機能付き空気清浄器、除湿及び加湿機能付き空気清浄器、エアワッシャー、扇風機、換気扇、ヒーター等の空気調和機に利用することができる。